(57)【要約】【課題】従来の研磨装置を用いて、効率よく研磨を行うことができるフェルールの端面研磨シートを提供することを目的とする。【解決手段】本発明は、フェルールの端面研磨シートであって、樹脂製の基材フィルムと、この基材フィルムの表面側に積層され、砥粒及び樹脂バインダーを有する研磨層とを備え、上記研磨層の表面に複数の溝を有し、上記基材フィルムの平均厚さが１００μｍ以上２２０μｍ以下であり、上記砥粒の平均粒径が０．８μｍ以上２．８μｍ以下であり、上記複数の溝の平均幅が、０．３ｍｍ以下であることを特徴とする。上記砥粒がダイヤモンド砥粒であるとよい。また、本発明は、接着剤除去工程、中間仕上げ工程及び仕上げ研磨工程を有するフェルールの端面研磨方法であって、当該端面研磨シートを用い、接着剤除去工程及び中間仕上げ工程を一括して行うことを特徴とするフェルールの端面研磨方法を含む。【選択図】図１Ｂ
2015214010.tif 000002
【特許請求の範囲】
【請求項１】
フェルールの端面研磨シートであって、
樹脂製の基材フィルムと、この基材フィルムの表面側に積層され、砥粒及び樹脂バインダーを有する研磨層とを備え、
上記研磨層の表面に複数の溝を有し、
上記基材フィルムの平均厚さが１００μｍ以上２２０μｍ以下であり、
上記砥粒の平均粒径が０．８μｍ以上２．８μｍ以下であり、
上記複数の溝の平均幅が０．３ｍｍ以下であることを特徴とする端面研磨シート。
【請求項２】
上記砥粒がダイヤモンド砥粒である請求項１に記載の端面研磨シート。
【請求項３】
接着剤除去工程、中間仕上げ工程及び仕上げ研磨工程を有するフェルールの端面研磨方法であって、
請求項１又は請求項２に記載の端面研磨シートを用い、
接着剤除去工程及び中間仕上げ工程を一括して行うことを特徴とするフェルールの端面研磨方法。
【発明の詳細な説明】
【技術分野】
【０００１】
本発明は、端面研磨シート及びフェルールの端面研磨方法に関する。
【背景技術】
【０００２】
光ファイバの接続に使用されるフェルールは、光ファイバを挿入するための挿入孔を有する。この挿入孔に光ファイバが挿入され、フェルールの両端から突き出した光ファイバの根元に接着剤が塗布された後、突き出した光ファイバが切断される。このように光ファイバが切断された後、フェルールの両端の端面が研磨される。
【０００３】
フェルールの端面研磨は、接着剤除去工程、粗球面研磨工程、中間仕上げ工程及び仕上げ研磨工程の４工程を有する。まず、接着剤除去工程においてフェルールから接着剤を除去する。次に粗球面研磨工程においてフェルール端面を球面とする。そして、中間仕上げ工程においてフェルール端面の表面粗さを低減し、最後に仕上げ研磨工程においてフェルールの端面をさらに凹凸のない高精度な表面に仕上げる。
【０００４】
従来のフェルールの端面研磨に使用する端面研磨シートは、工程ごとにその砥粒の粒径や材質が異なっており、例えば接着剤除去工程では、平均粒径が大きい硬質な炭化ケイ素が用いられ、粗球面研磨では数十μｍ粒径のダイヤモンドが用いられ、中間仕上げでは数μｍ粒径のダイヤモンドが用いられ、そして仕上げ研磨工程ではシリカが用いられる。このように研磨工程では、端面研磨シートを交換しながら順次上記４工程を行うため、作業完了までに時間がかかり、研磨効率が不十分である。
【０００５】
上記問題点に対して、接着剤除去工程及び粗球面研磨工程を一括して研磨する方法が提案されている（特開２００３−１１０４７号公報参照）。上記従来方法では、研磨にメタルボンド砥石を使用し、研磨装置の台金を薄くすることによる弾性変形を利用して接着剤の除去と球面形成とを可能とする。しかしながら、上記従来方法では、研磨工程を４工程から３工程に減らすのみで研磨時間を短縮する効果は小さく、また、メタルボンド砥石を使用するための研磨装置を導入する必要があることから製造設備コストが増大するおそれがある。
【先行技術文献】
【特許文献】
【０００６】
【特許文献１】特開２００３−１１０４７号公報
【発明の概要】
【発明が解決しようとする課題】
【０００７】
本発明はこれらの不都合に鑑みてなされたものであり、従来の研磨装置を用いて、効率よく研磨を行うことができるフェルールの端面研磨シートを提供することを目的とする。
【課題を解決するための手段】
【０００８】
上記課題を解決するためになされた発明は、フェルールの端面研磨シートであって、樹脂製の基材フィルムと、この基材フィルムの表面側に積層され、砥粒及び樹脂バインダーを有する研磨層とを備え、上記研磨層の表面に複数の溝を有し、上記基材フィルムの平均厚さが１００μｍ以上２２０μｍ以下であり、上記砥粒の平均粒径が０．８μｍ以上２．８μｍ以下であり、上記複数の溝の平均幅が０．３ｍｍ以下であることを特徴とする。
【０００９】
当該端面研磨シートは、研磨層表面に上記平均幅以下の複数の溝を有するため、この溝によりフェルールから接着剤を除去することができる。また、当該端面研磨シートは、基材フィルムが樹脂製で平均厚さが上記範囲内であり、研磨層が樹脂バインダーを有しているので、比較的高い弾性を有する。このため、フェルールの端面を強く押し付けることで、当該端面研磨シートは、その弾性により曲面状に変形してフェルールの端面と接触し、フェルールの端面を球面状にできる。さらに当該端面研磨シートは、研磨層が砥粒を有し平均粒径が上記範囲内であるので、フェルール端面の表面粗さを容易かつ確実に低減することができる。このため当該端面研磨シートは、接着剤除去工程及び中間仕上げ工程を一括して行うことができる。また、当該端面研磨シートは従来の研磨装置を用いて製造設備コストの増大を抑制しながら、研磨時間を短縮することができる。
【００１０】
上記砥粒がダイヤモンド砥粒であるとよい。上記砥粒がダイヤモンド砥粒であることにより、さらに効率よくフェルール端面の表面粗さの低減を行うことができる。
【００１１】
本発明は、接着剤除去工程、中間仕上げ工程及び仕上げ研磨工程を有するフェルールの端面研磨方法であって、当該端面研磨シートを用い、接着剤除去工程及び中間仕上げ工程を一括して行うことを特徴とするフェルールの端面研磨方法を含む。
【００１２】
当該フェルールの端面研磨方法は、当該端面研磨シートを用いることで、接着剤除去工程及び中間仕上げ工程を一括して行うことができる。従って、当該フェルールの端面研磨方法を用いることで、フェルールの端面を効率よく研磨できる。
【００１３】
ここで、「平均粒径」とは、レーザー回折法等より測定された体積基準の累積粒度分布曲線の５０％値（５０％粒径、Ｄ５０）をいう。
【発明の効果】
【００１４】
以上説明したように、本発明の端面研磨シートによれば、従来の研磨装置を用いて、フェルールの研磨効率を上げることができる。従って、当該端面研磨シートを用いることで製造設備コストの増大を抑制しながら、研磨時間を短縮することができる。
【図面の簡単な説明】
【００１５】
【図１Ａ】本発明の実施形態に係る端面研磨シートを示す模式的平面図である。
【図１Ｂ】図１ＡのＡ−Ａ線での模式的端面図である。
【図２】公知のフェルール端面研磨装置を示す模式的端面図である。
【発明を実施するための形態】
【００１６】
以下、本発明の実施の形態を適宜図面を参照しつつ詳説する。
【００１７】
［端面研磨シート］
図１Ａ及び図１Ｂに示す端面研磨シート１は、樹脂製の基材フィルム１０と、この基材フィルム１０の表面に積層される研磨層２０とを備える。
【００１８】
（基材フィルム）
上記基材フィルム１０は、研磨層２０を固定するための樹脂製の部材である。
【００１９】
上記基材フィルム１０の材質としては、球面形成が可能な弾性を有するものであれば特に限定されないが、ポリエチレンテレフタレート（ＰＥＴ）、ポリプロピレン（ＰＰ）、ポリエチレン（ＰＥ）、ポリイミド（ＰＩ）、ポリエチレンナフタレート（ＰＥＮ）、アラミド等が挙げられる。中でも適度な弾性を有し、研磨層２０との接着性が良好なＰＥＴ、ＰＩが好ましい。また、基材フィルム１０の表面に化学処理、コロナ処理、プライマー処理等の接着性を高める処理が行われてもよい。
【００２０】
上記基材フィルム１０の形状及び大きさとしては、特に制限されないが、例えば１２７ｍｍ×１２７ｍｍの方形状や直径１２７ｍｍの円形状とすることができる。
【００２１】
上記基材フィルム１０の平均厚さの下限としては、１００μｍであり、１２５μｍがより好ましい。また、上記基材フィルム１０の平均厚さの上限としては、２２０μｍであり、２００μｍがより好ましい。上記基材フィルム１０の平均厚さが上記下限未満である場合、粗球面研磨工程において、フェルールを端面研磨シートに押し当てた際の押圧に対する基材フィルム１０の耐久性が不足するおそれがある。一方、上記基材フィルム１０の平均厚さが上記上限を超える場合、フェルールを端面研磨シートに押し当てた際に弾性変形が十分に発生せず、球面形成が困難となるおそれがある。
【００２２】
（研磨層）
上記研磨層２０は、基材フィルム１０の表面に積層され、砥粒２１及び樹脂バインダー２２を有する。また、上記研磨層２０は表面に複数の溝２３を有する。
【００２３】
上記研磨層２０の平均厚さ（溝２３部分を除く平均厚さ）の下限としては、１０μｍが好ましく、２０μｍがより好ましい。また、上記研磨層２０の平均厚さの上限としては、７０μｍが好ましく、６０μｍがより好ましい。上記研磨層２０の平均厚さが上記下限未満である場合、研磨層２０の研磨力が不足するおそれがある。一方、上記研磨層２０の平均厚さが上記上限を超える場合、フェルールを端面研磨シートに押し当てた際に弾性変形が十分に発生せず、球面形成が困難となるおそれがある。
【００２４】
上記砥粒２１としては、ダイヤモンド、アルミナ、シリカ等の粒子が挙げられる。中でも高い研磨効率が得られ、粗球面研磨や中間仕上げに適したダイヤモンドが好ましい。
【００２５】
上記砥粒２１の平均粒子径の下限としては、０．８μｍであり、１．０μｍがより好ましい。また、上記砥粒２１の平均粒子径の上限としては、２．８μｍであり、２．３μｍがより好ましい。上記砥粒２１の平均粒子径が上記下限未満である場合、研磨時間が増大するおそれがある。一方、上記砥粒２１の平均粒子径が上記上限を超える場合、フェルール端面の表面粗さを十分に低減できないおそれがある。
【００２６】
上記砥粒２１の樹脂バインダー２２に対する含有量の下限としては、５０体積％が好ましく、７５体積％がより好ましい。また、上記砥粒２１の樹脂バインダー２２に対する含有量の上限としては、２００体積％が好ましく、１７５体積％がより好ましい。上記砥粒２１の樹脂バインダー２２に対する含有量が上記下限未満である場合、研磨層２０の研磨力が不足するおそれがある。一方、上記砥粒２１の樹脂バインダー２２に対する含有量が上記上限を超える場合、フェルールを端面研磨シートに押し当てた際に弾性変形が十分に発生せず、球面形成が困難となるおそれがある。
【００２７】
上記樹脂バインダー２２の主成分としては、球面形成が可能な弾性を有するものであれば特に限定されないが、ポリウレタン、ポリフェノール、エポキシ、ポリエステル、セルロース、エチレン共重合体、ポリビニルアセタール、ポリアクリル、アクリルエステル、ポリビニルアルコール、ポリ塩化ビニル、ポリ酢酸ビニル、ポリアミド等を挙げることができる。中でも砥粒２１の良好な分散性と、基材フィルム１０への良好な密着性とが確保しやすいポリアクリル、エポキシ、ポリエステル及びポリウレタンが好ましい。また、上記樹脂は、少なくとも一部が架橋していてもよい。
【００２８】
上記樹脂バインダー２２には、分散剤、カップリング剤、界面活性剤、潤滑剤、消泡剤、着色剤等の各種助剤及び添加剤等を目的に応じて適宜含有させてもよい。
【００２９】
上記複数の溝２３は、研磨層２０の表面側に等間隔の格子状に構成される。また、上記複数の溝２３の底面は、基材フィルム１０の表面で構成される。
【００３０】
上記複数の溝２３の平均幅は、０．３ｍｍ以下である。上記複数の溝２３の平均幅の上限としては、０．２ｍｍがより好ましい。また、上記複数の溝２３の平均幅の下限としては、０．０３ｍｍが好ましく、０．０５ｍｍがより好ましい。上記複数の溝２３の平均幅が上記上限を超える場合、研磨時にフェルールの光ファイバとの境目部分に欠け（フチかけ）が生じるおそれがある。一方、上記複数の溝２３の平均幅が上記下限未満である場合、研磨により発生する研磨粉が溝２３に詰まるおそれがある。
【００３１】
上記複数の溝２３の平均間隔の下限としては、０．５ｍｍが好ましく、０．７ｍｍがより好ましい。また、上記複数の溝２３の平均間隔の上限としては、１０ｍｍが好ましく５ｍｍがより好ましい。上記複数の溝２３の平均間隔が上記下限未満である場合、研磨層２０における砥粒２１が存在する部分の面積が不足し、研磨層２０の研磨力が不足するおそれがある。一方、上記複数の溝２３の平均間隔が上記上限を超える場合、フェルールからの接着剤除去に長い時間を要するおそれがある。
【００３２】
（端面研磨シートの製造方法）
当該端面研磨シート１は、例えば塗工液を準備する工程、上記塗工液を基材フィルム１０表面に塗布する工程及び塗布した塗工液を乾燥する工程により製造できる。
【００３３】
塗工液準備工程において、砥粒２１及び樹脂バインダー２２の形成材料を溶剤に分散させた溶液を塗工液として準備する。上記溶剤としては、樹脂バインダー２２の形成材料が可溶なものであれば特に限定されない。具体的には、メチルエチルケトン（ＭＥＫ）、イソホロン、テルピネオール、Ｎメチルピロリドン、シクロヘキサノン、プロピレンカーボネート等を用いることができる。塗工液の粘度や流動性を制御するために、水、アルコール、ケトン、酢酸エステル、芳香族化合物等の希釈剤等を添加してもよい。
【００３４】
次に、塗工液塗布工程において、上記塗工液準備工程で準備した塗工液を基材フィルム１０表面に塗布する。この塗布方法としては、例えば公知のスクリーン印刷を用いることができる。スクリーン印刷を行う際の印刷パターンとして、溝２３に対応する印刷パターンを用いることで、研磨層２０に溝２３を形成することができる。
【００３５】
次に、乾燥工程において、塗布した塗工液を乾燥及び反応硬化させることで研磨層２０を形成する。具体的には、例えば９０℃以上１１０℃以下の熱風を２０時間以上基材フィルム１０に当てることによって、塗工液の溶媒を蒸発させると共に溶剤を硬化させ、樹脂バインダー２２を形成する。
【００３６】
（利点）
当該端面研磨シート１は、研磨層２０表面に上記平均幅以下の複数の溝２３を有するため、この溝２３によりフェルールから接着剤を除去することができる。また、当該端面研磨シート１は、基材フィルム１０が樹脂製で平均厚さが上記範囲内であり、研磨層２０が樹脂バインダー２２を有しているので、比較的高い弾性を有する。このため、フェルールの端面を強く押し付けることで、当該端面研磨シート１は、その弾性により曲面状に変形してフェルールの端面と接触し、フェルールの端面を球面状に研磨することができる。さらに当該端面研磨シート１は、研磨層２０が砥粒２１を有し、平均粒径が上記範囲内であるので、フェルール端面の表面粗さを容易かつ確実に低減することができる。このため当該端面研磨シート１は、接着剤除去工程及び中間仕上げ工程を一括して行うことができる。また、当該端面研磨シート１は従来の研磨装置を用いて製造設備コストの増大を抑制しながら、研磨時間を短縮することができる。
【００３７】
［研磨方法］
次に、当該端面研磨シート１を用いたフェルールの端面研磨方法について説明する。
【００３８】
＜第一実施形態＞
第一実施形態に係る当該端面研磨シート１を用いたフェルールの端面研磨方法は、当該端面研磨シートを装着する研磨準備工程、フェルールから接着剤を除去する接着剤除去工程、フェルール端面を球面とする粗球面研磨工程、フェルール端面の表面粗さの低減を行う中間仕上げ工程、及びフェルールの端面をさらに凹凸のない高精度な表面に仕上げる仕上げ研磨工程を主に有する。
【００３９】
当該端面研磨シート１を用いたフェルールの端面研磨方法では、図２に示すような公知のフェルール端面研磨装置３０を用いることができる。上記研磨装置３０は、駆動装置（図示せず）により自転軸３１を中心に自転しながら公転軸Ｍを中心に公転する円盤状の研磨定盤３２と、上記研磨定盤３２の表面に配設された弾性パッド３３とを備える。さらに、上記研磨装置３０は、アーム３４に固定された支持棒３５と、上記支持棒３５の下端部に回転しないように固定され、フェルール保持部３６ａを有するフェルール押圧治具３６とを備える。当該端面研磨シート１及び上記研磨装置３０を用いたフェルールの端面研磨方法は、以下のように行われる。
【００４０】
まず、研磨準備工程において、当該端面研磨シート１を研磨層２０が露出するように上記弾性パッド３３上に配設する。また、上記フェルール押圧治具３６のフェルール保持部３６ａに、研磨する側のフェルール端面を下にしてフェルールＸを固定する。
【００４１】
次に、上記アーム３４に下方向の荷重を加えることで、フェルール保持部３６ａに保持したフェルールＸの端面を当該端面研磨シート１の研磨層２０の表面に押し付けながら、当該端面研磨シート１を上記研磨定盤３２と共に回転運動させる。この時、当該端面研磨シート１が有する複数の溝２３によりフェルールＸの表面の接着剤の大半が除去され、残留する接着剤は当該端面研磨シート１の研磨層２０が有する砥粒２１により除去される。また、フェルールＸの端面を強く押し付けることで、当該端面研磨シート１は、その弾性により曲面状に変形してフェルールＸの端面と接触しフェルールＸの端面を球面状に研磨する。さらに、当該端面研磨シート１の研磨層２０が有する砥粒２１により、フェルールＸの端面の表面粗さが低減される。このように当該端面研磨シート１を用いたフェルールの端面研磨方法は、接着剤除去工程、粗球面研磨工程及び中間仕上げ工程を一括して行うことができる。
【００４２】
最後に、仕上げ研磨工程において、フェルールＸの端面をさらに凹凸のない高精度な表面に仕上げる。この工程では、当該端面研磨シート１を最終仕上げ用の端面研磨シートに交換し、上記研磨工程と同様に、最終仕上げ用の端面研磨シートを用いてフェルールＸの端面の研磨を行う。最終仕上げ用の端面研磨シートとしては、公知の砥粒の細かいシリカ端面研磨シート等を使用することができる。
【００４３】
（利点）
当該フェルールの端面研磨方法は、当該端面研磨シート１を用いることで、接着剤除去工程、粗球面研磨工程及び中間仕上げ工程を一括して行うことができる。従って、当該フェルールの端面研磨方法を用いることで、フェルールＸの端面を効率よく研磨できる。
【００４４】
＜第二実施形態＞
次に、第二実施形態に係る当該端面研磨シート１を用いたプリドーム型のフェルールの端面研磨方法について説明する。
【００４５】
当該端面研磨シート１を用いたプリドーム型のフェルールの端面研磨方法は、当該端面研磨シートを装着する研磨準備工程、フェルールから接着剤を除去する接着剤除去工程、フェルール端面の表面粗さの低減を行う中間仕上げ工程、及びフェルールの端面をさらに凹凸のない高精度な表面に仕上げる仕上げ研磨工程を主に有する。
【００４６】
当該端面研磨シート１を用いたフェルールの端面研磨方法では、図２に示すような公知のフェルール端面研磨装置３０を用いることができる。フェルール端面研磨装置３０は、第一実施形態と同様であるので、重複説明を省略する。
【００４７】
まず、研磨準備工程において、当該端面研磨シート１を研磨層２０が露出するように上記弾性パッド３３上に配設する。また、上記フェルール押圧治具３６のフェルール保持部３６ａに、研磨する側のフェルール端面を下にしてフェルールＸを固定する。
【００４８】
次に、上記アーム３４に下方向の荷重を加えることで、フェルール保持部３６ａに保持したフェルールＸの端面を当該端面研磨シート１の研磨層２０の表面に押し付けながら、当該端面研磨シート１を上記研磨定盤３２と共に回転運動させる。この時、当該端面研磨シート１が有する複数の溝２３によりフェルールＸの表面の接着剤の大半が除去され、残留する接着剤は当該端面研磨シート１の研磨層２０が有する砥粒２１により除去される。また、当該端面研磨シート１の研磨層２０が有する砥粒２１により、フェルールＸの端面の表面粗さが低減される。このように当該端面研磨シート１を用いたプリドーム型のフェルールの端面研磨方法は、接着剤除去工程及び中間仕上げ工程を一括して行うことができる。
【００４９】
最後に、仕上げ研磨工程において、フェルールＸの端面をさらに凹凸のない高精度な表面に仕上げる。この工程は、第一実施形態の仕上げ研磨工程と同様に行うことができる。
【００５０】
（利点）
当該フェルールの端面研磨方法は、当該端面研磨シート１を用いることで、接着剤除去工程及び中間仕上げ工程を一括して行うことができる。従って、当該フェルールの端面研磨方法を用いることで、プリドーム型のフェルールＸの端面を効率よく研磨できる。また、研磨する際にフェルールＸの端面を強く押し付けることで、当該端面研磨シート１は、その弾性により曲面状に変形しフェルールＸの端面と接触するので、研磨を行ってもフェルールＸのプリドーム形状が崩れない。
【００５１】
［その他の実施形態］
本発明は上記実施形態に限定されるものではなく、上記態様の他、種々の変更、改良を施した態様で実施することができる。上記実施形態では、溝を等間隔の格子状に構成したが、格子の間隔は、等間隔でなくともよく、例えば縦方向と横方向とで間隔を変えてもよい。ただし、溝の間隔が異なる場合、フェルールの研磨に異方性が生じるおそれがあるため、等間隔が好ましい。また、溝の平面形状は格子状でなくともよく、例えば四角形以外の多角形が繰り返される形状、円形状であってもよい。さらに別の平面形状として、複数の直線状の溝が略平行に配置された縞状としてもよい。
【００５２】
また、上記実施形態において、上記複数の溝の底面が基材フィルムの表面である構成としたが、溝の深さが研磨層の平均厚さよりも小さく、溝が基材フィルムの表面に達さなくともよい。その場合、溝の深さは、研磨層の平均厚さの５０％以上とできる。溝の深さが上記下限未満である場合、接着剤を十分に除去できないおそれがある。
【００５３】
上記第一実施形態において、溝の形成方法として塗工時にスクリーン印刷によって形成する方法を示したが、エッチング加工やレーザー加工等により溝を切削して形成してもよい。
【００５４】
また、上記第二実施形態においてフェルールからの接着剤除去と、フェルール端面の表面粗さの低減とをプリドーム形状を崩さずに行う方法を示したが、当該端面研磨シートは、フェルール端面を押し付ける際の押圧等を変えることでプリドーム型のフェルールの粗球面研磨を行うこともできる。この場合、当該端面研磨シートを用いることで、プリドーム型のフェルールに対しても接着剤除去工程、粗球面研磨工程及び中間仕上げ工程を一括して行うことができ、研磨効率を上げることができる。
【実施例】
【００５５】
以下、実施例及び比較例を挙げて本発明をさらに詳細に説明するが、当該発明は以下の実施例に限定されるものではない。
【００５６】
［実施例１］
溶剤イソホロン１００質量部にダイヤモンド砥粒（ランズ社の「ＬＳシリーズ粒度１−３ミクロン」）４５０質量部をジルコニアビーズを用いた分散機で混合し、エポキシ樹脂（三菱化学株式会社の「ｊＥＲ１００１」）１００質量部と酸無水物（新日本理化株式会社の「リカシッドＭＨ７００」）２７質量部を加え、さらに混合し、固形分濃度が８４％になるよう調整し塗工液を得た。なお、このダイヤモンド砥粒の平均粒径をレーザー回折法により測定したところ、表１に示すように１．７μｍであった。
【００５７】
基材フィルムとして平均厚さ１２５μｍのＰＥＴフィルム（帝人デュポンフィルム株式会社の「メリネックスＳ」）を用い、この基材シートの表面にスクリーン印刷機を用いて塗工液を塗工、乾燥及び反応硬化させることで研磨層を形成した。なお、スクリーン印刷のパターンとして溝に対応する印刷パターンを用いることで、研磨層に溝を形成した。この溝の形状は格子状とし、溝の平均幅は０．１ｍｍ、平均間隔は１ｍｍとした。
【００５８】
［実施例２、３、比較例１、２］
実施例１の基材フィルムの平均厚さを表１のように７５μｍから２５０μｍまで変化させて、実施例２、３及び比較例１、２を得た。
【００５９】
［実施例４〜６、比較例３、４］
実施例１のダイヤモンド砥粒の平均粒径を表１のように０．５μｍから３μｍまで変化させて、実施例４〜６及び比較例３、４を得た。
【００６０】
［実施例７、比較例５］
実施例１の溝の平均幅を表１のように０．１ｍｍから０．４ｍｍまで変化させて、実施例７及び比較例５を得た。
【００６１】
［実施例８、９］
実施例１の溝の平均間隔を表１のように１ｍｍから１０ｍｍまで変化させて、実施例８、９を得た。
【００６２】
［実施例１０〜１８、比較例６〜８］
実施例１の溝の形状を縞状とし、基材フィルムの平均厚さ、砥粒平均粒径及び溝の平均幅並びに溝の平均間隔を表１のように変化させて、実施例１０〜１８及び比較例６〜８を得た。
【００６３】
［研磨条件］
上記実施例１〜１８及び比較例１〜８で得られた端面研磨シートを用いて、光ファイバが接着されたフェルールの研磨を行った。上記研磨には、市販の光コネクタ端面研磨機（セイコーインスルメンツ株式会社の「ＯＦＬ１５」）を用い、端面研磨シートをその研磨定盤に弾性パッドを介して取り付け、上記光コネクタ端面研磨機の固定治具に取り付けたフェルールの研磨を行った。なお、研磨は上記実施例１〜１８及び比較例１〜８で得られた端面研磨シートについて以下の３つの条件で行った。
【００６４】
（研磨条件１）
荷重１１５０ｇ、パッド硬度５５Ｈｓ、研磨速度１８０ｒｐｍとした。
【００６５】
（研磨条件２）
荷重１１５０ｇ、パッド硬度４５Ｈｓ、研磨速度１８０ｒｐｍとした。
【００６６】
（研磨条件３）
荷重１５００ｇ、パッド硬度４５Ｈｓ、研磨速度１８０ｒｐｍとした。
【００６７】
［評価方法］
研磨したフェルールについて、以下の評価を行った。
【００６８】
＜球面形成＞
球面形成の状態について、フェルールの端面の曲率半径を測定し、下記の判断基準にて２段階で評価した。この結果を表１に示す。
【００６９】
（球面形成の基準）
良：曲率半径が１５ｍｍ以上２５ｍｍ以下であり、球面形成が可能なもの。
否：曲率半径が１５ｍｍ未満又は２５ｍｍ超であり、球面形成ができないもの。
【００７０】
＜めり込み傷＞
フェルールの端面を端面研磨シートの研磨層に押し当てて研磨した後に端面研磨シートに生じる傷（めり込み傷）について、目視にて傷の有無を確認した。めり込み傷の有無は、端面研磨シートが繰り返し使用することができる耐久性を持つか否かの指標と考えられる。この結果を表１に示す。
【００７１】
＜表面性状＞
研磨後のフェルールの端面の表面性状を光学写真装置（ＷＥＳＴＯＶＥＲ社の「ＶｉｄｅｏＦｉｂｅｒＭｉｃｒｏｓｃｏｐｅ」）の画面上で観察し、フェルールの端面の傷や欠けの有無を下記の判断基準にて４段階で評価した。この結果を表１に示す。
【００７２】
（表面性状の基準）
Ａ：良好な表面性状が得られる。
Ｂ：研削力が不足し、良好な表面性状が得られない。
Ｃ：良好な表面性状が得られず、欠けが発生するもの。
Ｄ：良好な表面性状が得られず、破砕面となるもの。
【００７３】
【表１】
2015214010.tif 000003
【００７４】
表１において基材フィルムの厚さが１００μｍ以上２２０μｍ以下であり、砥粒の平均粒径が０．８μｍ以上２．８μｍ以下であり、溝の平均幅が０．３ｍｍ以下である実施例１〜１８は、溝の形状や平均間隔によらず接着剤除去、粗球面研磨及び中間仕上げが一度の研磨で実施できている。一方、比較例１では基材フィルムの厚さが小さいため、めり込み傷のない研磨条件がなく、耐久性にも劣る。また、基材フィルムの厚さが２５０μｍと大きい比較例２では、球面形成ができていない。また、砥粒の平均粒径が０．５μｍと小さい比較例３では、研削力が不足しているため十分な研磨が行えず良好な表面性状が得られない。さらに、砥粒の平均粒径が３μｍと大きい比較例４及び比較例６、７では、破砕面となり研磨ができていない。また、溝の幅が０．４ｍｍ以上と大きい比較例５及び比較例８では、フェルールに欠けが発生し、研磨ができていない。このことから、基材フィルムの厚さ、砥粒の平均粒径及び溝の幅を上記範囲とすることで、接着剤除去、粗球面研磨及び中間仕上げが一度の研磨で実施できることが分かる。
【００７５】
また、溝の平均間隔を変化させた実施例１、８、９及び実施例１５〜１８を比較すると、溝の平均間隔が０．７ｍｍ以上５ｍｍ以下の範囲で研磨条件によらず良好に研磨可能であり、溝の平均間隔としては、上記範囲内がより好ましいことが分かる。
【産業上の利用可能性】
【００７６】
本発明の端面研磨シートによれば、従来の研磨装置を用いて、フェルールの研磨効率を上げることができる。従って、当該端面研磨シートを用いることで製造設備コストの増大を抑制しながら、研磨時間を短縮することができる。
【符号の説明】
【００７７】
１  端面研磨シート
１０  基材フィルム
２０  研磨層
２１  砥粒
２２  樹脂バインダー
２３  溝
３０  フェルール端面研磨装置
３１  自転軸
３２  研磨定盤
３３  弾性パッド
３４  アーム
３５  支持棒
３６  フェルール押圧治具
３６ａ  フェルール保持部
Ｘ  フェルール
Ｍ  公転軸
【図１Ａ】
2015214010.tif 000004
【図１Ｂ】
2015214010.tif 000005
【図２】
2015214010.tif 000006